Suspension aqueuse S de particules minérales dont la concentration va de 65 à 80 % en poids et dont le facteur de pente E de la distribution massique de tailles de particules [(d30/d70)x100], mesuré par sédimentométrie, est supérieur à 30, qui est préparée par broyage dans l’eau à une concentration allant de 30 à 60 % en poids d’une suspension aqueuse Sd d’au moins une matière minérale particulaire M en présence d’une dispersion aqueuse D comprenant au moins un polymère P α-sulfoné de masse moléculaire en poids (M W ), mesurée par CES, comprise entre 4 000 et 20 000 g/mol et préparé dans l’eau et en l’absence de composé phosphoré, par une réaction de polymérisation d’au moins un monomère A choisi parmi acide acrylique, acide méthacrylique, un sel d’acide acrylique, un sel d’acide méthacrylique et leurs combinaisons, en présence d’au moins un composé initiateur et d’au moins un composé soufré T comprenant du soufre au degré d’oxydation IV (soufre IV ou S IV ), et totalement ou partiellement neutralisé au moyen d’une combinaison d’au moins un ion monovalent et d’au moins un ion divalent, puis concentration de la suspension Sd broyée. Suspension S selon la revendication 1 dont le facteur de pente E est supérieur à 35, de préférence supérieur à 40. Suspension S selon l’une des revendications 1 ou 2 dont : la viscosité Brookfield à 25°C, à 100 tour/min, mesurée 1 heure après préparation, est inférieure à 1 000 mPa.s, de préférence inférieure à 800 mPa.s, ou dont la viscosité Brookfield à 25°C, à 100 tour/min et après agitation, mesurée 8 jours après préparation, est inférieure à 800 mPa.s, de préférence inférieure à 600 mPa.s, ou dont la viscosité Brookfield à 25°C, à 100 tour/min et avant agitation, mesurée 8 jours après préparation est inférieure à 3 000 mPa.s, de préférence inférieure à 2 500 mPa.s, plus préférentiellement inférieure à 2 000 mPa.s ou à 1 900 mPa.s. Suspension S selon l’une des revendications 1 à 3 pour laquelle : une seule matière M ou deux ou trois matières M sont mises en œuvre ; ou pour laquelle la matière M est synthétique ou d’origine naturelle, de préférence choisie parmi carbonate de métal alcalino-terreux, de préférence carbonate de calcium (carbonate de calcium naturel ou carbonate de calcium précipité), carbonate de strontium, carbonate de magnésium, carbonate de baryum, dolomie, kaolin, dioxyde de titane, talc, chaux, sulfate de calcium, sulfate de baryum; ou dont la concentration de la suspension S est supérieure à 70% en poids ou est inférieure à 78% en poids ou inférieure à 75% en poids, de préférence dont la concentration va de 70% en poids à 78% en poids ou de 70% en poids à 75% en poids. Suspension S selon l’une des revendications 1 à 4 pour laquelle : les particules de matière M broyée ont une taille médiane, mesurée par sédimentométrie, inférieure à 50 µm ou bien une taille médiane allant de 0,05 à 50 µm ou bien une taille médiane inférieure à 10 µm, de préférence inférieure à 5 µm ou à 2 µm, plus préférentiellement inférieure à 1 µm ou inférieure à 0,5 µm ; ou pour laquelle la concentration de la suspension Sd est supérieure à 40% en poids, de préférence supérieure à 45% en poids ; ou pour laquelle la concentration de la suspension Sd est inférieure à 55% en poids, de préférence la concentration de la suspension Sd va de 30% à 55 % en poids ou de 40% à 60 % en poids. Suspension S selon l’une des revendications 1 à 5 pour laquelle le polymère P est choisi parmi un polymère P1 α-ω-disulfoné, un polymère P2 α-monosulfoné et leurs combinaisons. Suspension S selon l’une des revendications 1 à 6 pour laquelle : le monomère A est choisi parmi l’acide acrylique, un sel d’acide acrylique et leurs combinaisons, de préférence le monomère A est l’acide acrylique, ou le monomère A est combiné à au moins un autre monomère choisi parmi acétate de vinyle, acrylate d’éthyle, acrylate de méthyle, hydroxyéthylméthacrylate, hydroxyéthylacrylate, hydroxypropylméthacrylate, hydroxypropylacrylate, acide 2-acrylamido-2-méthylpropane sulfonique (AMPS), acide maléique, anhydride maléique, acide itaconique, leurs sels et leurs combinaisons, ou le monomère A est choisi parmi l’acide acrylique, un sel d’acide et leurs combinaisons, combiné à au moins un autre monomère choisi parmi acide 2-acrylamido-2-méthylpropane sulfonique (AMPS), acide maléique, anhydride maléique, acide itaconique, leurs sels et leurs combinaisons, ou le composé soufré T est choisi parmi hydrogénosulfite de lithium, hydrogénosulfite de sodium, hydrogénosulfite de potassium, hydrogénosulfite d’ammonium, di(hydrogénosulfite) de calcium, di(hydrogénosulfite) de magnésium et leurs combinaisons, ou la réaction de polymérisation est réalisée à une température supérieure à 30°C et inférieure à 100°C, de préférence inférieure à 90°C, plus préférentiellement inférieure à 80°C ou à 75°C, ou pour laquelle le polymère P est préparé en présence d’au moins un composé initiateur choisi parmi un peroxyde (par exemple peroxyde d’hydrogène, hydroperoxyde de tert -butyl), un persulfate (par exemple persulfate de sodium, persulfate d’ammonium, persulfate de potassium), leurs combinaisons et leurs associations avec un sel métallique, de préférence un sel métallique choisi parmi un sel de fer (par exemple Fe II ou Fe III), un sel de cuivre (par exemple Cu I ou Cu II) et leurs combinaisons, ou le polymère P est partiellement non-neutralisé, de préférence non-neutralisé de 2% molaire à 35% molaire, plus préférentiellement de 5% molaire à 30% molaire, par rapport au nombre de groupements carboxyliques, ou le polymère P est totalement neutralisé, ou le polymère P est totalement ou partiellement neutralisé au moyen d’une combinaison d’un ion monovalent choisi parmi K + , Na + , Li + , NH 4 + et leurs combinaisons et d’un ion divalent choisi parmi Mg 2+ , Ca 2+ et leurs combinaisons, de préférence totalement ou partiellement neutralisé au moyen d’une combinaison de Na + et de Ca 2+ , plus préférentiellement partiellement neutralisé au moyen d’une combinaison de Na + et de Ca 2+ , ou le polymère P a une masse moléculaire moyenne en poids Mw, mesurée par CES, inférieure à 15 000 g/mol, de préférence inférieure à 10 000 g/mol, inférieure à 9 500 g/mol ou inférieure à 8 000 g/mol ; ou le polymère P a une masse moléculaire moyenne en poids Mw, mesurée par CES, supérieure à 4 500 g/mol ou supérieure à 5 000 g/mol, de préférence supérieure à 5 500 g/mol ou supérieure à 6 000 g/mol ; ou le polymère P a un indice de polymolécularité IP, mesuré par CES, inférieur à 4 ou allant de 1,9 à 4, de 1,9 à 3 ou de 1,9 à 2,9. Suspension S selon l’une des revendications 1 à 7 pour laquelle : la quantité molaire de composé soufré T, de préférence la quantité molaire de soufre IV, est comprise entre 1% et 15%, de préférence entre 1,5% et 12%, par rapport à la quantité molaire totale de monomères mis en œuvre, de préférence la quantité molaire de composé soufré T, de préférence la quantité molaire de soufre IV, est comprise entre 1% et 15%, de préférence entre 1,5% et 12%, par rapport à la quantité molaire totale de groupements insaturés des monomères mis en œuvre. Suspension S selon l’une des revendications 1 à 8 pour laquelle pour laquelle la dispersion D comprend également un composé B choisi parmi un acide sulfo-carboxylique, un sel d’acide sulfo-carboxylique et leurs combinaisons, présent en une quantité molaire inférieure à 25% par rapport à la quantité molaire de soufre IV, de préférence un composé B choisi parmi les acides sulfo-arylcarboxyliques et les acides sulfo-alkylcarboxyliques, plus préférentiellement un composé B choisi parmi l’acide 3-sulfopropionique, l’acide 3-sulfo-2-méthylpropionique, l’acide sulfo-succinique, leurs sels et leurs combinaisons. Suspension S selon la revendication 9 pour laquelle : la quantité molaire de composé B est inférieure à 20%, de préférence inférieure à 15% ou à 12%, par rapport à la quantité molaire de soufre IV, ou la quantité molaire de composé B présent au sein de la suspension Sd est supérieure à 0,2%, en particulier supérieure à 2% ou à 5%, par rapport à la quantité molaire de soufre IV. Méthode de préparation d’une suspension aqueuse S selon l’une des revendications 1 à 10 comprenant : le broyage dans l’eau à une concentration allant de 30 à 60 % en poids d’une suspension aqueuse Sd d’au moins une matière minérale particulaire M en présence d’une dispersion aqueuse D comprenant au moins un polymère P α-sulfoné de masse moléculaire en poids (M W ) mesurée par CES comprise entre 4 000 et 20 000 g/mol et préparé dans l’eau et en l’absence de composé phosphoré, par une réaction de polymérisation d’au moins un monomère A choisi parmi acide acrylique, acide méthacrylique, un sel d’acide acrylique, un sel d’acide méthacrylique et leurs combinaisons, en présence d’au moins un composé initiateur et d’au moins un composé soufré T comprenant du soufre au degré d’oxydation IV (soufre IV ou S IV ), et totalement ou partiellement neutralisé au moyen d’une combinaison d’au moins un ion monovalent et d’au moins un ion divalent, puis la concentration de la suspension Sd broyée à une concentration en particules allant de 65 à 80 % en poids et un facteur de pente E de la distribution massique de tailles de particules [(d30/d70)x100], mesuré par sédimentométrie, supérieur à 30. Agent de broyage comprenant une dispersion aqueuse D comprenant au moins un polymère P α-sulfoné de masse moléculaire en poids (M W ) mesurée par CES comprise entre 4 000 et 20 000 g/mol préparé dans l’eau et en l’absence de composé phosphoré, par une réaction de polymérisation d’au moins un monomère A choisi parmi acide acrylique, acide méthacrylique, un sel d’acide acrylique, un sel d’acide méthacrylique et leurs combinaisons, en présence d’au moins un composé initiateur et d’au moins un composé soufré T comprenant du soufre au degré d’oxydation IV (soufre IV ou S IV ), et totalement ou partiellement neutralisé au moyen d’une combinaison d’au moins un ion monovalent et d’au moins un ion divalent. Méthode de préparation d’une composition de charge de masse papetière ou d’une composition de sauce de couchage papetière comprenant : la préparation d’une suspension aqueuse S de particules minérales dont la concentration en particules va de 65 à 80 % en poids et dont le facteur de pente E de la distribution massique de tailles de particules [(d30/d70)x100], mesuré par sédimentométrie, est supérieur à 30, qui est préparée par broyage dans l’eau à une concentration allant de 30 à 60 % en poids d’une suspension aqueuse Sd d’au moins une matière minérale particulaire M en présence d’une dispersion aqueuse D comprenant au moins un polymère P α-sulfoné de masse moléculaire en poids (M W ), mesurée par CES, comprise entre 4 000 et 20 000 g/mol et préparé dans l’eau et en l’absence de composé phosphoré, par une réaction de polymérisation d’au moins un monomère A choisi parmi acide acrylique, acide méthacrylique, un sel d’acide acrylique, un sel d’acide méthacrylique et leurs combinaisons, en présence d’au moins un composé initiateur et d’au moins un composé soufré T comprenant du soufre au degré d’oxydation IV (soufre IV ou S IV ), et totalement ou partiellement neutralisé au moyen d’une combinaison d’au moins un ion monovalent et d’au moins un ion divalent, puis concentration de la suspension Sd broyée le mélange de la suspension aqueuse S avec au moins un composé liant, éventuellement avec au moins un composé choisi parmi un composé modificateur de rhéologie, un agent rétenteur d’eau, un agent azurant optique et un pigment organique ou minéral. Méthode de préparation de papier comprenant l’utilisation d’une suspension S selon l’une des revendications 1 à 10. Méthode de préparation d’une composition de revêtement comprenant : la préparation d’une suspension aqueuse S de particules minérales dont la concentration en particules va de 65 à 80 % en poids et dont le facteur de pente E de la distribution massique de tailles de particules [(d30/d70)x100], mesuré par sédimentométrie, est supérieur à 30, qui est préparée par broyage dans l’eau à une concentration allant de 30 à 60 % en poids d’une suspension aqueuse Sd d’au moins une matière minérale particulaire M en présence d’une dispersion aqueuse D comprenant au moins un polymère P α-sulfoné de masse moléculaire en poids (M W ) mesurée par CES comprise entre 4 000 et 20 000 g/mol et préparé dans l’eau et en l’absence de composé phosphoré, par une réaction de polymérisation d’au moins un monomère A choisi parmi acide acrylique, acide méthacrylique, un sel d’acide acrylique, un sel d’acide méthacrylique et leurs combinaisons, en présence d’au moins un composé initiateur et d’au moins un composé soufré T comprenant du soufre au degré d’oxydation IV (soufre IV ou S IV ), et totalement ou partiellement neutralisé au moyen d’une combinaison d’au moins un ion monovalent et d’au moins un ion divalent, puis concentration de la suspension Sd broyée, puis le mélange de la suspension aqueuse S avec au moins un composé liant, éventuellement avec au moins un composé choisi parmi un composé modificateur de rhéologie et un pigment organique ou minéral . Composition de revêtement comprenant : une suspension aqueuse S de particules minérales dont la concentration en particules va de 65 à 80 % en poids et dont le facteur de pente E de la distribution massique de tailles de particules [(d30/d70)x100] mesuré par sédimentométrie est supérieur à 30, qui est préparée par broyage dans l’eau à une concentration allant de 30 à 60 % en poids d’une suspension aqueuse Sd d’au moins une matière minérale particulaire M en présence d’une dispersion aqueuse D comprenant au moins un polymère P α-sulfoné de masse moléculaire en poids (M W ) mesurée par CES comprise entre 4 000 et 20 000 g/mol et préparé dans l’eau et en l’absence de composé phosphoré, par une réaction de polymérisation d’au moins un monomère A choisi parmi acide acrylique, acide méthacrylique, un sel d’acide acrylique, un sel d’acide méthacrylique et leurs combinaisons, en présence d’au moins un composé initiateur et d’au moins un composé soufré T comprenant du soufre au degré d’oxydation IV (soufre IV ou S IV ), et totalement ou partiellement neutralisé au moyen d’une combinaison d’au moins un ion monovalent et d’au moins un ion divalent, puis concentration de la suspension Sd broyée, et au moins un composé liant, éventuellement au moins un composé choisi parmi un composé modificateur de rhéologie et un pigment organique ou minéral. Méthode de préparation d’un revêtement comprenant l’application sur un substrat d’une composition de revêtement selon la revendication 16. Méthode de contrôle, de préférence d’amélioration ou d’augmentation, du facteur de pente E de la distribution massique de tailles de particules [(d30/d70)x100], mesuré par sédimentométrie, d’une suspension aqueuse S de particules minérales dont la concentration en particules va de 65 à 80 % en poids, comprenant : le broyage dans l’eau à une concentration allant de 30 à 60 % en poids d’une suspension aqueuse Sd d’au moins une matière minérale particulaire M en présence d’une dispersion aqueuse D comprenant au moins un polymère P α-sulfoné de masse moléculaire en poids (M W ) mesurée par CES comprise entre 4 000 et 20 000 g/mol et préparé dans l’eau et en l’absence de composé phosphoré, par une réaction de polymérisation d’au moins un monomère A choisi parmi acide acrylique, acide méthacrylique, un sel d’acide acrylique, un sel d’acide méthacrylique et leurs combinaisons, en présence d’au moins un composé initiateur et d’au moins un composé soufré T comprenant du soufre au degré d’oxydation IV (soufre IV ou S IV ), et totalement ou partiellement neutralisé au moyen d’une combinaison d’au moins un ion monovalent et d’au moins un ion divalent, puis la concentration de la suspension Sd broyée.